【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
Ａ）少なくとも１種のビニルモノマーを、ラテックスの形態で存在しガラス転移温度が
０℃未満である少なくとも１種のゴムａ）の存在下で、少なくとも１種のペルオキ
ソ二硫酸塩化合物を開始剤として使用して、フリーラジカル乳化重合させることに
よって製造される、少なくとも１種のグラフトゴム、
Ｂ）少なくとも１種のビニルモノマーを、ラテックスの形態で存在しガラス転移温度が
０℃未満である少なくとも１種のゴムｂ）の存在下で、少なくとも１種のアゾ化合
物を開始剤として使用して、フリーラジカル乳化重合させることによって製造され
る、少なくとも１種のグラフトゴム、
Ｃ）スチレンとアクリロニトリルを、重量比９０：１０〜５０：５０で、ゴムの存在下
で、溶液、バルク又は懸濁重合させることによって得ることができる少なくとも１
種のグラフトポリマーであって、スチレン及び／又はアクリロニトリルは、全面的
に又は部分的にα−メチルスチレン、メタクリル酸メチル又はＮ−フェニルマレイ
ミドによって置き換えることができ、ゴムは０〜５０重量％の追加のビニルモノマ
ーを共重合体の形態で含有し、そして使用されたグラフトモノマーの使用されたゴ
ムに対する重量比が５０：５０〜９７：３である、グラフトポリマー
を含む組成物。
【請求項２】
ビニルモノマーから形成されていない熱可塑性樹脂として、芳香族ポリカーボネート、芳香族ポリエステルカーボネート、ポリエステル、ポリアミド又はそれらの混合物から選ばれる樹脂を含む、請求項１に記載の組成物。
【請求項３】
Ａ）少なくとも１種のビニルモノマーを、ラテックスの形態で存在しガラス転移温度が
０℃未満である少なくとも１種のゴムａ）の存在下で、少なくとも１種のペルオキ
ソ二硫酸塩化合物を開始剤として使用して、フリーラジカル乳化重合させることに
よって製造される、少なくとも１種のグラフトゴム、
Ｂ）少なくとも１種のビニルモノマーを、ラテックスの形態で存在しガラス転移温度が
０℃未満である少なくとも１種のゴムｂ）の存在下で、少なくとも１種のアゾ化合
物を開始剤として使用して、フリーラジカル乳化重合させることによって製造され
る、少なくとも１種のグラフトゴム、
Ｃ）スチレンとアクリロニトリルを、重量比９０：１０〜５０：５０で、ゴムの存在下
で、溶液、バルク又は懸濁重合させることによって得ることができる少なくとも１
種のグラフトポリマーであって、スチレン及び／又はアクリロニトリルは、全面的
に又は部分的にα−メチルスチレン、メタクリル酸メチル又はＮ−フェニルマレイ
ミドによって置き換えることができ、ゴムは０〜５０重量％の追加のビニルモノマ
ーを共重合体の形態で含有し、そして使用されたグラフトモノマーの使用されたゴ
ムに対する重量比が５０：５０〜９７：３である、グラフトポリマー、及び、場合
によっては、
追加の構成成分
を混合し配合することを特徴とする、組成物の製造方法。
【手続補正２】
【補正対象書類名】明細書
【補正対象項目名】０１０１
【補正方法】変更
【補正の内容】
【０１０１】
【表２】
2005503464.tif 000001
本発明の好適な実施の態様は次のとおりである。
１．Ａ）少なくとも１種のビニルモノマーを、ラテックスの形態で存在しガラス転移温度
が０℃未満である少なくとも１種のゴムａ）の存在下で、少なくとも１種のペルオ
キソ二硫酸塩化合物を開始剤として使用して、フリーラジカル乳化重合させること
によって製造される、少なくとも１種のグラフトゴム、
Ｂ）少なくとも１種のビニルモノマーを、ラテックスの形態で存在しガラス転移温度が
０℃未満である少なくとも１種のゴムｂ）の存在下で、少なくとも１種のアゾ化合
物を開始剤として使用して、フリーラジカル乳化重合させることによって製造され
る、少なくとも１種のグラフトゴム、
Ｃ）スチレンとアクリロニトリルを、重量比９０：１０〜５０：５０で、ゴムの存在下
で、溶液、バルク又は懸濁重合させることによって得ることができる少なくとも１
種のグラフトポリマーであって、スチレン及び／又はアクリロニトリルは、全面的
に又は部分的にα−メチルスチレン、メタクリル酸メチル又はＮ−フェニルマレイ
ミドによって置き換えることができ、ゴムは０〜５０重量％の追加のビニルモノマ
ーを共重合体の形態で含有し、そして使用されたグラフトモノマーの使用されたゴ
ムに対する重量比が５０：５０〜９７：３である、グラフトポリマー
を含む組成物。
２．ゴムを含有しない、熱可塑性ビニルポリマー及び／又はビニルモノマーから形成されていない熱可塑性樹脂を更に含む、上記１に記載の組成物。
３．ビニルモノマーから形成されていない熱可塑性樹脂として、芳香族ポリカーボネート、芳香族ポリエステルカーボネート、ポリエステル、ポリアミド又はそれらの混合物から選ばれる樹脂を含む、上記２に記載の組成物。
４．１〜５０重量部のＡ）とＢ）及び５０〜９９重量部のＣ）を含む、上記１〜３のいずれかに記載の組成物。
５．重量部のＡ）とＢ）及び５５〜９７．５重量部のＣ）を含む、上記１〜４のいずれかに記載の組成物。
６．Ａ）スチレンとアクリロニトリルを、重量比９０：１０〜５０：５０で、ラテックス
の形態で存在する少なくとも１種のブタジエンゴムの存在下で、少なくとも１種の
ペルオキソ二硫酸塩化合物を開始剤として使用して、フリーラジカル乳化重合させ
ることによって製造され、スチレン及び／又はアクリロニトリルは、全面的に又は
部分的にα−メチルスチレン、メタクリル酸メチル又はＮ−フェニルマレイミドに
よって置き換えることができる、少なくとも１種のグラフトゴム、
Ｂ）スチレンとアクリロニトリルを、重量比９０：１０〜５０：５０で、ラテックスの
形態で存在する少なくとも１種のブタジエンゴムの存在下で、少なくとも１種のア
ゾ化合物を開始剤として使用して、フリーラジカル乳化重合させることによって製
造され、スチレン及び／又はアクリロニトリルは、全面的に又は部分的にα−メチ
ルスチレン、メタクリル酸メチル又はＮ−フェニルマレイミドによって置き換える
ことができる、少なくとも１種のグラフトゴム、
Ｃ）スチレンとアクリロニトリルを、重量比９０：１０〜５０：５０で、ゴムの存在下
で、溶液、バルク又は懸濁重合させることによって得ることができる少なくとも１
種のグラフトポリマーであって、スチレン及び／又はアクリロニトリルは、全面的
に又は部分的にα−メチルスチレン、メタクリル酸メチル又はＮ−フェニルマレイ
ミドによって置き換えることができ、ゴムは０〜５０重量％の追加のビニルモノマ
ーを共重合体の形態で含有し、そして使用されたグラフトモノマーの使用されたゴ
ムに対する重量比が７０：３０〜９５：５である、グラフトポリマー、及び、場合
によっては、
Ｄ）スチレンとアクリロニトリルを、重量比９０：１０〜５０：５０で、重合させるこ
とによって得られる、少なくとも１種の熱可塑性でありゴムを含有しないポリマー
であって、スチレン及び／又はアクリロニトリルは、全面的に又は部分的にα−メ
チルスチレン、メタクリル酸メチル又はＮ−フェニルマレイミドによって置き換え
ることができる、ポリマー
を含む上記１に記載の組成物。
７．成分Ｂが、式（Ｉ）、（ＩＩ）、（ＩＩＩ）及び（ＩＶ）：
【化１】
2005503464.tif 000002
（式中、Ｒ＝ＣＨ３、Ｃ２Ｈ５、ｎ−Ｃ３Ｈ７、ｉ−Ｃ３Ｈ７、ｎ−Ｃ４Ｈ９、ｉ−Ｃ
４Ｈ９、ｔ−Ｃ４Ｈ９）、
【化２】
2005503464.tif 000003
を有する化合物又はそれらの混合物の群から選ばれるアゾ化合物を用いた開始反応によって製造される、上記１〜６のいずれかに記載の組成物。
８．グラフトゴムＡ）及びＢ）の各々の製造に対して、１峰型の粒子サイズ分布を有するゴムラテックスが使用される、上記１〜７のいずれかに記載の組成物。
９．グラフトゴムＡ）及びＢ）の各々の製造に対して、２峰型の粒子サイズ分布を有するゴムラテックスが使用される、上記１〜７のいずれかに記載の組成物。
１０．グラフトゴムＡ）の製造に対しては、１峰型の粒子サイズ分布を有するゴムラテックスが使用され、そしてグラフトゴムＢ）の製造に対しては、２峰型の粒子サイズ分布を有するゴムラテックスが使用される、上記１〜７のいずれかに記載の組成物。
１１．グラフトゴムＡ）の製造に対しては、１峰型の粒子サイズ分布を有するゴムラテックスが使用され、そしてグラフトゴムＢ）の製造に対しては、３峰型の粒子サイズ分布を有するゴムラテックスが使用される、上記１〜７のいずれかに記載の組成物。
１２．グラフトゴムＡ）の製造に対しては、２峰型の粒子サイズ分布を有するゴムラテックスが使用され、そしてグラフトゴムＢ）の製造に対しては、３峰型の粒子サイズ分布を有するゴムラテックスが使用される、上記１〜７のいずれかに記載の組成物。
１３．グラフトゴムＡ）の製造に対しては、２峰型の粒子サイズ分布を有するゴムラテックスが使用され、そしてグラフトゴムＢ）の製造に対しては、１峰型の粒子サイズ分布を有するゴムラテックスが使用される、上記１〜７のいずれかに記載の組成物。
１４．グラフトゴムＡ）及びＢ）の製造に対して、平均粒子径（ｄ５０）が５０〜６００ｎｍであるゴムラテックスが使用されることを特徴とする、上記１〜１３のいずれかに記載の組成物。
１５．グラフトゴムＡ）及びＢ）の製造に対して、平均粒子径（ｄ５０）が１００〜５００ｎｍであるゴムラテックスが使用されることを特徴とする、請求項１〜１４のいずれかに記載の組成物。
１６．グラフトゴムＡ）の製造に対して使用されるゴムラテックスの平均粒子径（ｄ５０）が、グラフトゴムＢ）の製造に対して使用されるゴムラテックスの平均粒子径（ｄ５０）より小さいことを特徴とする、上記１４又は１５に記載の組成物。
１７．成分Ｃ）のゴムは、平均粒子径が１００ｎｍ〜１０，０００ｎｍである、上記１〜１６のいずれかに記載の組成物。
１８．成分Ｃ）のゴムは、平均粒子径が２００ｎｍ〜５，０００ｎｍである、上記１〜１７のいずれかに記載の組成物。
１９．成分Ｃ）のゴムは、平均粒子径が４００ｎｍ〜２，０００ｎｍである、上記１〜１
８のいずれかに記載の組成物。
２０．Ａ）少なくとも１種のビニルモノマーを、ラテックスの形態で存在しガラス転移温
度が０℃未満である少なくとも１種のゴムａ）の存在下で、少なくとも１種のペル
オキソ二硫酸塩化合物を開始剤として使用して、フリーラジカル乳化重合させるこ
とによって製造される、少なくとも１種のグラフトゴム、
Ｂ）少なくとも１種のビニルモノマーを、ラテックスの形態で存在しガラス転移温度が
０℃未満である少なくとも１種のゴムｂ）の存在下で、少なくとも１種のアゾ化合
物を開始剤として使用して、フリーラジカル乳化重合させることによって製造され
る、少なくとも１種のグラフトゴム、
Ｃ）スチレンとアクリロニトリルを、重量比９０：１０〜５０：５０で、ゴムの存在下
で、溶液、バルク又は懸濁重合させることによって得ることができる少なくとも１
種のグラフトポリマーであって、スチレン及び／又はアクリロニトリルは、全面的
に又は部分的にα−メチルスチレン、メタクリル酸メチル又はＮ−フェニルマレイ
ミドによって置き換えることができ、ゴムは０〜５０重量％の追加のビニルモノマ
ーを共重合体の形態で含有し、そして使用されたグラフトモノマーの使用されたゴ
ムに対する重量比が５０：５０〜９７：３である、グラフトポリマー、及び、場合
によっては、
追加の構成成分
を混合し配合することを特徴とする、組成物の製造方法。
２１．上記１〜１９のいずれかに記載の組成物の、成形された部品の製造のための使用。２２．上記１〜１９のいずれかに記載の組成物から得ることができる成形された部品。